(57)【要約】  本発明は、画像表示パネル、特に、有機ＥＬパネルに適用した際に、正面方向からの視認において着色が抑制され、正面方向からの視認した場合と斜め方向から視認した場合との色味差が小さく、かつ、画像ムラを抑制できる、位相差フィルムおよび円偏光フィルム、並びに、円偏光フィルムを有する画像表示装置を提供する。本発明の位相差フィルムは、光学異方性層Ａと光学異方性層Ｂとを含む位相差フィルムであって、光学異方性層Ａの波長５５０ｎｍにおける厚み方向のレターデーションＲｔｈＡが０より大きく、光学異方性層Ａが所定の光学特性を示し、光学異方性層Ｂの波長５５０ｎｍにおける厚み方向のレターデーションＲｔｈＢが０より小さく、光学異方性層Ｂが所定の光学特性を満たし、光学異方性層Ａの遅相軸と光学異方性層Ｂの遅相軸とのなす角が９０°±１０°である。【特許請求の範囲】
【請求項１】
光学異方性層Ａと光学異方性層Ｂとを含む位相差フィルムであって、
前記光学異方性層Ａの波長５５０ｎｍにおける厚み方向のレターデーションＲｔｈＡが０より大きく、
前記光学異方性層Ａが以下の式（Ａ−１）〜式（Ａ−３）の関係を満たし、
前記光学異方性層Ｂの波長５５０ｎｍにおける厚み方向のレターデーションＲｔｈＢが０より小さく、
前記光学異方性層Ｂが以下の式（Ｂ−１）〜式（Ｂ−３）の関係を満たし、
前記光学異方性層Ａの遅相軸と前記光学異方性層Ｂの遅相軸とのなす角が９０°±１０°であり、
前記位相差フィルムが式（Ｘ−１）および式（Ｘ−２）の関係を満たす、位相差フィルム。
式（Ａ−１）    ０．８０≦ＲｅＡ（４５０）／ＲｅＡ（５５０）＜１
式（Ａ−２）    １＜ＲｅＡ（６５０）／ＲｅＡ（５５０）≦１．３０
式（Ａ−３）    １００ｎｍ≦ＲｅＡ（５５０）≦２００ｎｍ
式（Ｂ−１）    １．０８≦ＲｅＢ（４５０）／ＲｅＢ（５５０）≦１．３０
式（Ｂ−２）    ０．９０≦ＲｅＢ（６５０）／ＲｅＢ（５５０）≦０．９７
式（Ｂ−３）    ０＜ＲｅＢ（５５０）≦５０ｎｍ
式（Ｘ−１）    ０．７９≦ＲｅＸ（４５０）／ＲｅＸ（５５０）≦０．８５
式（Ｘ−２）    １．０２≦ＲｅＸ（６５０）／ＲｅＸ（５５０）≦１．３０
なお、ＲｅＡ（４５０）、ＲｅＡ（５５０）、および、ＲｅＡ（６５０）は、それぞれ波長４５０ｎｍ、波長５５０ｎｍ、および、波長６５０ｎｍにおける前記光学異方性層Ａの面内レターデーションの値を表す。
また、ＲｅＢ（４５０）、ＲｅＢ（５５０）、および、ＲｅＢ（６５０）は、それぞれ波長４５０ｎｍ、波長５５０ｎｍ、および、波長６５０ｎｍにおける前記光学異方性層Ｂの面内レターデーションの値を表す。
なお、ＲｅＸ（４５０）、ＲｅＸ（５５０）、および、ＲｅＸ（６５０）は、それぞれ波長４５０ｎｍ、波長５５０ｎｍ、および、波長６５０ｎｍにおける前記位相差フィルムの面内レターデーションの値を表す。
【請求項２】
さらに、波長５５０ｎｍにおける厚み方向のレターデーションＲｔｈＣが０より小さく、かつ、以下の式（Ｃ−１）の関係を満たす光学異方性層Ｃを含む、請求項１に記載の位相差フィルム。
式（Ｃ−１）    ０≦ＲｅＣ（５５０）≦１０ｎｍ
なお、ＲｅＣ（５５０）は、波長５５０ｎｍにおける前記光学異方性層Ｃの面内レターデーションの値を表す。
【請求項３】
前記光学異方性層Ａの波長５５０ｎｍにおける面内レターデーションＲｅＡ（５５０）と、前記光学異方性層Ｂの波長５５０ｎｍにおける面内レターデーションＲｅＢ（５５０）との差が、１１０〜１７０ｎｍである、請求項１または２に記載の位相差フィルム。
【請求項４】
請求項１〜３のいずれか１項に記載の位相差フィルムと、偏光層とを有し、
前記光学異方性層Ａの遅相軸と、前記偏光層の吸収軸とのなす角が４５°±１０°である、円偏光フィルム。
【請求項５】
請求項４に記載の円偏光フィルムを有する画像表示装置。
【発明の詳細な説明】
【技術分野】
【０００１】
本発明は、位相差フィルム、円偏光フィルム、および、画像表示装置に関する。
【背景技術】
【０００２】
従来から、外光反射による悪影響を抑制するために、円偏光フィルムが有機ＥＬ（エレクトロルミネッセンス）パネルおよび液晶表示パネルなどの画像表示パネルに使用されている。
円偏光フィルムとしては、λ／２板およびλ／４板からなる位相差板（いわゆる広帯域のλ／４板）と、偏光層とを組み合わせた円偏光フィルムの使用が提案されている（例えば、特許文献１）。
【先行技術文献】
【特許文献】
【０００３】
【特許文献１】国際公開第２０１３／１３７４６４号
【発明の概要】
【発明が解決しようとする課題】
【０００４】
一方、近年、画像表示パネルの視認性に関してより一層の向上が求められている。具体的には、正面方向から視認した際に着色がより抑制されること、および、正面方向から視認した際と斜め方向から視認した際との色味差がより小さいことが求められている。
また、円偏光フィルムを画像表示パネルに適用した際に、画像ムラが少ないことも求められている。
本発明者は、特許文献１に記載の円偏光フィルムの特性について検討を行ったところ、上記要望をすべて同時には満足することができず、さらなる改良が必要であった。【０００５】
そこで、本発明は、上記実情に鑑みて、画像表示パネル、特に、有機ＥＬパネルに適用した際に、正面方向からの視認において着色が抑制され、正面方向から視認した場合と斜め方向から視認した場合との色味差が小さく、かつ、画像ムラを抑制できる、位相差フィルムおよび円偏光フィルムを提供することを課題とする。
また、本発明は、上記円偏光フィルムを有する画像表示装置を提供することも課題とする。
【課題を解決するための手段】
【０００６】
本発明者は、従来技術の問題点について鋭意検討した結果、所定の光学特性を満たす位相差フィルムを用いることにより、上記課題を解決できることを見出した。
すなわち、以下の構成により上記目的を達成することができることを見出した。【０００７】
（１）  光学異方性層Ａと光学異方性層Ｂとを含む位相差フィルムであって、
光学異方性層Ａの波長５５０ｎｍにおける厚み方向のレターデーションＲｔｈＡが０より大きく、
光学異方性層Ａが以下の式（Ａ−１）〜式（Ａ−３）の関係を満たし、
光学異方性層Ｂの波長５５０ｎｍにおける厚み方向のレターデーションＲｔｈＢが０より小さく、
光学異方性層Ｂが以下の式（Ｂ−１）〜式（Ｂ−３）の関係を満たし、
光学異方性層Ａの遅相軸と光学異方性層Ｂの遅相軸とのなす角が９０°±１０°であり、
位相差フィルムが式（Ｘ−１）および式（Ｘ−２）の関係を満たす、位相差フィルム。
式（Ａ−１）    ０．８０≦ＲｅＡ（４５０）／ＲｅＡ（５５０）＜１
式（Ａ−２）    １＜ＲｅＡ（６５０）／ＲｅＡ（５５０）≦１．３０
式（Ａ−３）    １００ｎｍ≦ＲｅＡ（５５０）≦２００ｎｍ
式（Ｂ−１）    １．０８≦ＲｅＢ（４５０）／ＲｅＢ（５５０）≦１．３０
式（Ｂ−２）    ０．９０≦ＲｅＢ（６５０）／ＲｅＢ（５５０）≦０．９７
式（Ｂ−３）    ０＜ＲｅＢ（５５０）≦５０ｎｍ
式（Ｘ−１）    ０．７９≦ＲｅＸ（４５０）／ＲｅＸ（５５０）≦０．８５
式（Ｘ−２）    １．０２≦ＲｅＸ（６５０）／ＲｅＸ（５５０）≦１．３０
なお、ＲｅＡ（４５０）、ＲｅＡ（５５０）、および、ＲｅＡ（６５０）は、それぞれ波長４５０ｎｍ、波長５５０ｎｍ、および、波長６５０ｎｍにおける光学異方性層Ａの面内レターデーションの値を表す。
また、ＲｅＢ（４５０）、ＲｅＢ（５５０）、および、ＲｅＢ（６５０）は、それぞれ波長４５０ｎｍ、波長５５０ｎｍ、および、波長６５０ｎｍにおける光学異方性層Ｂの面内レターデーションの値を表す。
なお、ＲｅＸ（４５０）、ＲｅＸ（５５０）、および、ＲｅＸ（６５０）は、それぞれ波長４５０ｎｍ、波長５５０ｎｍ、および、波長６５０ｎｍにおける位相差フィルムの面内レターデーションの値を表す。
（２）  さらに、波長５５０ｎｍにおける厚み方向のレターデーションＲｔｈＣが０より小さく、かつ、以下の式（Ｃ−１）の関係を満たす光学異方性層Ｃを含む、（１）に記載の位相差フィルム。
式（Ｃ−１）    ０≦ＲｅＣ（５５０）≦１０ｎｍ
なお、ＲｅＣ（５５０）は、波長５５０ｎｍにおける光学異方性層Ｃの面内レターデーションの値を表す。
（３）  光学異方性層Ａの波長５５０ｎｍにおける面内レターデーションＲｅＡ（５５０）と、光学異方性層Ｂの波長５５０ｎｍにおける面内レターデーションＲｅＢ（５５０）との差が、１１０〜１７０ｎｍである、（１）または（２）に記載の位相差フィルム。
（４）  （１）〜（３）のいずれかに記載の位相差フィルムと、偏光層とを有し、
光学異方性層Ａの遅相軸と、偏光層の吸収軸とのなす角が４５°±１０°である、円偏光フィルム。
（５）  （４）に記載の円偏光フィルムを有する画像表示装置。
【発明の効果】
【０００８】
本発明によれば、画像表示パネル、特に、有機ＥＬパネルに適用した際に、正面方向からの視認において着色が抑制され、正面方向から視認した場合と斜め方向から視認した場合との色味差が小さく、かつ、画像ムラを抑制できる、位相差フィルムおよび円偏光フィルムを提供することができる。
また、本発明によれば、上記円偏光フィルムを含む画像表示装置を提供することもできる。
【図面の簡単な説明】
【０００９】
【図１】本発明の位相差フィルムの一実施態様の断面図である。
【図２】本発明の位相差フィルムの他の実施態様の断面図である。
【図３】本発明の円偏光フィルムの一実施態様の断面図である。
【図４】本発明の円偏光フィルムの他の実施態様の断面図である。
【発明を実施するための形態】
【００１０】
以下、本発明について詳細に説明する。以下に記載する構成要件の説明は、本発明の代表的な実施態様に基づいてなされることがあるが、本発明はそのような実施態様に限定されるものではない。なお、本明細書において「〜」を用いて表される数値範囲は、「〜」の前後に記載される数値を下限値および上限値として含む範囲を意味する。
また、角度について「直交」および「平行」とは、厳密な角度±１０°の範囲を意味するものとし、並びに角度について「同一」および「異なる」は、その差が５°未満であるか否かを基準に判断できる。
また、本明細書では、「可視光」とは、３８０〜７８０ｎｍのことをいう。また、本明細書では、測定波長について特に付記がない場合は、測定波長は５５０ｎｍである。
【００１１】
本明細書において「遅相軸」とは、面内において屈折率が最大となる方向を意味し、「円偏光フィルム」とは、特別な記述がない限り、長尺の円偏光フィルム、および、画像表示装置に組み込まれる大きさに裁断された円偏光フィルムの両者を含む意味で用いている。なお、ここでいう「裁断」には「打ち抜き」および「切り出し」等も含むものとする。
【００１２】
本明細書において、「傾斜角」（チルト角とも称する）とは、傾斜した液晶化合物が層平面となす角度を意味し、液晶化合物の屈折率楕円体において最大の屈折率の方向が層平面となす角度のうち、最大の角度を意味する。従って、正の光学的異方性を持つ棒状液晶化合物では、チルト角は棒状液晶化合物の長軸方向すなわちダイレクター方向と層平面とのなす角度を意味する。また、本発明において、「平均チルト角（平均傾斜角）」とは、位相差フィルムの上界面でのチルト角から下界面までのチルト角の平均値を意味する。
本明細書において逆波長分散性とは長波長になるほど面内レターデーションの絶対値が大きくなる性質を意味する。
【００１３】
本明細書において、Ｒｅ（λ）、Ｒｔｈ（λ）は各々、波長λにおける面内のレターデーションおよび厚み方向のレターデーションを表す。Ｒｅ（λ）はＫＯＢＲＡ ２１ＡＤＨまたはＷＲ（商品名、王子計測機器（株）製）において波長λｎｍの光をフィルム法線方向に入射させて測定される。
【００１４】
測定されるフィルムが１軸または２軸の屈折率楕円体で表されるものである場合には、以下の方法によりＲｔｈ（λ）は算出される。
Ｒｔｈ（λ）は、Ｒｅ（λ）を、面内の遅相軸（ＫＯＢＲＡ ２１ＡＤＨまたはＷＲにより判断される）を傾斜軸（回転軸）として（遅相軸がない場合にはフィルム面内の任意の方向を回転軸とする）のフィルム法線方向に対して法線方向から片側５０°まで１０°ステップで各々その傾斜した方向から波長λｎｍの光を入射させて全部で６点測定し、その測定されたレターデーション値と平均屈折率の仮定値および入力された膜厚値を基にＫＯＢＲＡ ２１ＡＤＨまたはＷＲにおいて算出される。
【００１５】
上記において、法線方向から面内の遅相軸を回転軸として、ある傾斜角度にレターデーションの値がゼロとなる方向をもつフィルムの場合には、その傾斜角度より大きい傾斜角度でのレターデーション値はその符号を負に変更した後、ＫＯＢＲＡ ２１ＡＤＨまたはＷＲにおいて算出される。
なお、遅相軸を傾斜軸（回転軸）として（遅相軸がない場合にはフィルム面内の任意の方向を回転軸とする）、任意の傾斜した２方向からレターデーション値を測定し、その値と平均屈折率の仮定値および入力された膜厚値を基に、以下の数式（１）および数式（２）によりＲｔｈを算出することもできる。
【００１６】
【数１】
2016158298.tif 000002
【００１７】
式中、Ｒｅ（θ）は法線方向から角度θ傾斜した方向におけるレターデーション値を表す。ｎｘは面内における遅相軸の屈折率を表し、ｎｙは面内においてｎｘに直交する方向の屈折率を表し、ｎｚはｎｘおよびｎｙに直交する方向の屈折率を表す。ｄはフィルムの膜厚を表す。
【００１８】
測定されるフィルムが１軸や２軸の屈折率楕円体で表現できないもの、いわゆる光学軸（ＯＰＴＩＣ ＡＸＩＳ）がないフィルムの場合には、以下の方法によりＲｔｈ（λ）が算出される。
Ｒｔｈ（λ）は、Ｒｅ（λ）を、面内の遅相軸（ＫＯＢＲＡ ２１ＡＤＨまたはＷＲにより判断される）を傾斜軸（回転軸）としてフィルム法線方向に対して−５０°から＋５０°まで１０°ステップで各々その傾斜した方向から波長λｎｍの光を入射させて１１点測定し、その測定されたレターデーション値と平均屈折率の仮定値および入力された膜厚値を基にＫＯＢＲＡ ２１ＡＤＨまたはＷＲにより算出される。
【００１９】
上記の測定において、平均屈折率の仮定値は、ポリマーハンドブック（ＪＯＨＮ ＷＩＬＥＹ＆ＳＯＮＳ，ＩＮＣ）、各種光学フィルムのカタログの値を使用することができる。平均屈折率の値が既知でないものについてはアッベ屈折計で測定することができる。主な光学フィルムの平均屈折率の値を以下に例示する：セルロースアシレート（１．４８）、シクロオレフィンポリマー（１．５２）、ポリカーボネート（１．５９）、ポリメチルメタクリレート（１．４９）、ポリスチレン（１．５９）である。これら平均屈折率の仮定値と膜厚を入力することで、ＫＯＢＲＡ ２１ＡＤＨまたはＷＲにおいてｎｘ、ｎｙ、ｎｚが算出される。この算出されたｎｘ、ｎｙ、ｎｚによりＮｚ＝（ｎｘ−ｎｚ）／（ｎｘ−ｎｙ）が更に算出される。
【００２０】
なお、本明細書において、ＡプレートおよびＣプレートは以下のように定義する。
Ａプレートは、ポジティブＡプレート（正のＡプレート）とネガティブＡプレート（負のＡプレート）との２種があり、フィルム面内の遅相軸（面内での屈折率が最大となる方向）の屈折率をｎｘ、面内の遅相軸と面内で直交する方向の屈折率をｎｙ、厚さ方向の屈折率をｎｚとしたとき、ポジティブＡプレートは式（Ａ１）の関係を満たすものであり、ネガティブＡプレートは式（Ａ２）の関係を満たすものである。なお、ポジティブＡプレートはＲｔｈが正の値を示し、ネガティブＡプレートはＲｔｈが負の値を示す。
式（Ａ１）    ｎｘ＞ｎｙ≒ｎｚ
式（Ａ２）    ｎｙ＜ｎｘ≒ｎｚ
なお、上記「≒」とは、両者が完全に同一である場合だけでなく、両者が実質的に同一である場合も包含する。「実質的に同一」とは、例えば、（ｎｙ−ｎｚ）×ｄ（ただし、ｄはフィルムの厚みである）が、−１０〜１０ｎｍ、好ましくは−５〜５ｎｍの場合も「ｎｙ≒ｎｚ」に含まれ、（ｎｘ−ｎｚ）×ｄが、−１０〜１０ｎｍ、好ましくは−５〜５ｎｍの場合も「ｎｘ≒ｎｚ」に含まれる。
Ｃプレートは、ポジティブＣプレート（正のＣプレート）とネガティブＣプレート（負のＣプレート）との２種があり、ポジティブＣプレートは式（Ｃ１）の関係を満たすものであり、ネガティブＣプレートは式（Ｃ２）の関係を満たすものである。なお、ポジティブＣプレートはＲｔｈが負の値を示し、ネガティブＣプレートはＲｔｈが正の値を示す。
式（Ｃ１）    ｎｚ＞ｎｘ≒ｎｙ
式（Ｃ２）    ｎｚ＜ｎｘ≒ｎｙ
なお、上記「≒」とは、両者が完全に同一である場合だけでなく、両者が実質的に同一である場合も包含する。「実質的に同一」とは、例えば、（ｎｘ−ｎｙ）×ｄ（ただし、ｄはフィルムの厚みである）が、０〜１０ｎｍ、好ましくは０〜５ｎｍの場合も「ｎｘ≒ｎｙ」に含まれる。
【００２１】
本発明の位相差フィルムは、所定の光学特性を示す光学異方性層を含むことにより、所望の効果が得られる。より具体的には、後段で詳述するように、光学異方性層Ａはいわゆる逆波長分散性を示す光学異方性層であり、光学異方性層Ｂはいわゆる順波長分散性を示す光学異方性層であり、両者を積層することにより所望の効果が得られる。なお、本発明者は、画像ムラが位相差フィルムの面状特性に関連していることを知見している。本位相差フィルムで使用される光学異方性層は、従来のλ／４板とλ／２板とを積層した広帯域λ／４板よりも、その光学特性のために薄く作製することができ、結果として面状特性を良好にし、画像ムラが抑制されていると推測される。
【００２２】
以下に、本発明の位相差フィルムの一実施態様について図面を参照して説明する。図１に、本発明の位相差フィルムの一実施態様の断面図を示す。なお、本発明における図は模式図であり、各層の厚みの関係および位置関係などは必ずしも実際のものとは一致しない。以下の図も同様である。
位相差フィルム１０は、光学異方性層Ａ（１２）、および、光学異方性層Ｂ（１４）が含まれる。後段で詳述するが、位相差フィルム１０は、全体として、いわゆるλ／４板（各波長の光に対し、その１／４の位相差値を発現する位相差フィルム）の特性を有する。
以下、位相差フィルムに含まれる各部材について詳述する。以下では、まず、位相差フィルムについて詳述する。
【００２３】
位相差フィルムは、光学異方性層Ａおよび光学異方性層Ｂを少なくとも含む積層体である。
以下、位相差フィルムを構成する各層について詳述する。
【００２４】
＜光学異方性層Ａ＞
光学異方性層Ａは、波長５５０ｎｍにおける厚み方向のレターデーションＲｔｈＡが正の値を示し、後述する式（Ａ−１）〜式（Ａ−３）の関係を満たす光学異方性層である。なお、光学異方性層Ａは、いわゆるポジティブＡプレートに該当することが好ましい。
【００２５】
光学異方性層Ａの波長５５０ｎｍにおける厚み方向のレターデーションＲｔｈＡは、０より大きい。いわゆる、正のＲｔｈを示す。
ＲｔｈＡの値は正であればよいが、画像表示装置の表示性能がより優れる、特に、正面方向から視認した場合と斜め方向から視認した場合との色味差がより小さい（つまり、視野角特性がより優れる）点で、０超１２０ｎｍが好ましく、３０〜１００ｎｍがより好ましい。
【００２６】
光学異方性層Ａは、以下の式（Ａ−１）〜（Ａ−３）の関係を満たす。
式（Ａ−１）    ０．８０≦ＲｅＡ（４５０）／ＲｅＡ（５５０）＜１
式（Ａ−２）    １＜ＲｅＡ（６５０）／ＲｅＡ（５５０）≦１．３０
式（Ａ−３）    １００ｎｍ≦ＲｅＡ（５５０）≦２００ｎｍ
ＲｅＡ（４５０）、ＲｅＡ（５５０）、および、ＲｅＡ（６５０）は、それぞれ波長４５０ｎｍ、波長５５０ｎｍ、および、波長６５０ｎｍにおける光学異方性層Ａの面内レターデーションの値を表す。
【００２７】
なかでも、本位相差フィルムを含む円偏光フィルムを有する画像表示装置を正面方向から視認した際の着色がより抑制される、および、上記画像表示装置を正面方向から視認した場合と斜め方向から視認した場合とでの色味差がより小さい、の少なくともいずれか一方が満たされる点（以後、単に「本発明の効果がより優れる点」とも称する）で、光学異方性層Ａは、式（Ａ−１−１）を満たすことが好ましく、式（Ａ−１−２）を満たすことがより好ましい。
式（Ａ−１−１）    ０．８２≦ＲｅＡ（４５０）／ＲｅＡ（５５０）≦０．９６
式（Ａ−１−２）    ０．８４≦ＲｅＡ（４５０）／ＲｅＡ（５５０）≦０．９２
また、本発明の効果がより優れる点で、光学異方性層Ａは、式（Ａ−２−１）を満たすことが好ましく、式（Ａ−２−２）を満たすことがより好ましい。
式（Ａ−２−１）    １＜ＲｅＡ（６５０）／ＲｅＡ（５５０）≦１．２５
式（Ａ−２−２）    １＜ＲｅＡ（６５０）／ＲｅＡ（５５０）≦１．２０
また、本発明の効果がより優れる点で、光学異方性層Ａは、式（Ａ−３−１）を満たすことが好ましく、式（Ａ−３−２）を満たすことがより好ましい。
式（Ａ−３−１）    １２０ｎｍ≦ＲｅＡ（５５０）≦２００ｎｍ
式（Ａ−３−２）    １４０ｎｍ≦ＲｅＡ（５５０）≦１９０ｎｍ
【００２８】
光学異方性層Ａの厚みは特に制限されないが、薄型化の点から、０．１〜８０μｍが好ましく、０．１〜７０μｍがより好ましい。
なお、上記厚みは平均厚みを意図し、光学異方性層Ａの任意の５点の厚みを測定し、それらを算術平均したものである。
【００２９】
光学異方性層Ａには液晶化合物が含まれることが好ましい。より具体的には、光学異方性層Ａは、ホモジニアス配向した棒状液晶化合物を含む層に該当することが好ましい。上記ホモジニアス配向とは、棒状液晶化合物によって形成される長軸方向が面に対して平行となる配向状態をいう。ただし、上述した面内レターデーション値など所定の特性を満たせば、他の材料で構成されていてもよい。例えば、ポリマーフィルム（特に、延伸処理が施されたポリマーフィルム）から形成されていてもよい。
より具体的には、光学異方性層Ａとしては、例えば、低分子液晶化合物を液晶状態においてネマチック配向に形成後、光架橋または熱架橋によって固定化して得られる光学異方性層、および、高分子液晶化合物を液晶状態においてネマチック配向に形成後、冷却することによって配向を固定化して得られる光学異方性層が挙げられる。なお、本発明では、光学異方性層は、例えば、液晶化合物が重合等によって固定されて形成された層であり、層となった後はもはや液晶性を示す必要はない。
一般的に、液晶化合物はその形状から、棒状タイプ（棒状液晶化合物）と円盤状タイプ（ディスコティック液晶化合物、円盤状液晶化合物）に分類できる。更に、それぞれ低分子と高分子タイプがある。高分子とは一般に重合度が１００以上のものを指す（高分子物理・相転移ダイナミクス，土井  正男  著，２頁，岩波書店，１９９２）。本発明では、いずれの液晶化合物を用いることもできる。２種以上の棒状液晶化合物、２種以上のディスコティック液晶化合物、または、棒状液晶化合物とディスコティック液晶化合物との混合物を用いてもよい。
棒状液晶化合物としては、例えば、特表平１１−５１３０１９号公報および特開２００７−２７９６８８号公報に記載のものを好ましく用いることができる。ディスコティック液晶化合物としては、例えば、特開２００７−１０８７３２号公報および特開２０１０−２４４０３８号公報に記載のものを好ましく用いることができるが、これらに限定されない。
なかでも、光学異方性層Ａにおいては、棒状液晶性化合物が含まれ、その棒状液晶性化合物の長軸がフィルム面（光学異方性層面）に対して実質的に水平であることが好ましい。棒状液晶性化合物が実質的に水平とは、透明支持体面（光学異方性層Ｂ面）と棒状液晶性化合物のダイレクターとのなす角度が０°〜２０°の範囲内であることを意味し、０°〜１０°がより好ましく、０°〜５°が更に好ましい。
【００３０】
光学異方性層Ａは、光学特性の温度変化および／または湿度変化を小さくできることから、反応性基（好ましくは、重合性基）を有する液晶化合物（棒状液晶化合物またはディスコティック液晶化合物）を用いて形成することがより好ましい。液晶化合物中における反応性基の数は特に制限されないが、２つ以上が好ましい。また、液晶化合物は２種類以上の混合物でもよい。
つまり、光学異方性層Ａは、重合性液晶化合物（重合性基を有する棒状液晶化合物またはディスコティック液晶化合物）が重合によって固定されて形成された層であることが好ましい。
棒状液晶化合物またはディスコティック液晶化合物に含まれる重合性基の種類は特に制限されず、付加重合反応が可能な官能基が好ましく、重合性エチレン性不飽和基または環重合性基が好ましい。より具体的には、（メタ）アクリロイル基、ビニル基、スチリル基、または、アリル基が好ましく挙げられ、（メタ）アクリロイル基がより好ましい。なお、（メタ）アクリロイル基とは、メタアクリロイル基およびアクリロイル基の両者を包含する概念である。
【００３１】
光学異方性層Ａに含まれる液晶化合物の好適態様の一つとしては、以下一般式（Ｉ）で表される化合物が挙げられる。
Ｌ1−Ｇ1−Ｄ1−Ａｒ−Ｄ2−Ｇ2−Ｌ2     一般式（Ｉ）
式中、Ｄ1およびＤ2は、それぞれ独立に、−ＣＯ−Ｏ−、−Ｏ−ＣＯ−、−Ｃ（＝Ｓ）Ｏ−、−Ｏ−Ｃ（＝Ｓ）−、−ＣＲ1Ｒ2−、−ＣＲ1Ｒ2−ＣＲ3Ｒ4−、−Ｏ−ＣＲ1Ｒ2−、−ＣＲ1Ｒ2−Ｏ−、−ＣＲ1Ｒ2−Ｏ−ＣＲ3Ｒ4−、−ＣＲ1Ｒ2−Ｏ−ＣＯ−、−Ｏ−ＣＯ−ＣＲ1Ｒ2−、−ＣＲ1Ｒ2−Ｏ−ＣＯ−ＣＲ3Ｒ4−、−ＣＲ1Ｒ2−ＣＯ−Ｏ−ＣＲ3Ｒ4−、−ＮＲ1−ＣＲ2Ｒ3−、−ＣＲ1Ｒ2−ＮＲ3−、−ＣＯ−ＮＲ1−、または−ＮＲ1−ＣＯ−を表し、
Ｒ1、Ｒ2、Ｒ3、およびＲ4は、それぞれ独立に、水素原子、ハロゲン原子、または炭素数１〜４のアルキル基を表し、
Ｇ1およびＧ2は、それぞれ独立に炭素数５〜８の２価の脂環式炭化水素基を表し、上記脂環式炭化水素基に含まれるメチレン基は、−Ｏ−、−Ｓ−、−Ｎ（Ｒ6）−で置換されていてもよく、Ｒ6は水素原子または炭素数１〜６のアルキル基を表し、
Ｌ1およびＬ2は、それぞれ独立に、１価の有機基を表し、Ｌ1およびＬ2からなる群から選ばれる少なくとも一方が、重合性基を有する１価の基を表し、
Ａｒは下記一般式（ＩＩ−１）、（ＩＩ−２）、（ＩＩ−３）、または（ＩＩ−４）で表される２価の芳香環基を表し：
【００３２】
【化１】
2016158298.tif 000003
【００３３】
式（ＩＩ−１）〜（ＩＩ−４）中、Ｑ1は、−Ｓ−、−Ｏ−、またはＮＲ11−を表し、
Ｒ11は、水素原子または炭素数１〜６のアルキル基を表し、
Ｙ1は、炭素数６〜１２の芳香族炭化水素基、または、炭素数３〜１２の芳香族複素環基を表し、
Ｚ1、Ｚ2、および、Ｚ3は、それぞれ独立に、水素原子または炭素数１〜２０の脂肪族炭化水素基、炭素数３〜２０の脂環式炭化水素基、１価の炭素数６〜２０の芳香族炭化水素基、ハロゲン原子、シアノ基、ニトロ基、−ＮＲ12Ｒ13またはＳＲ12を表し、Ｚ1およびＺ2は、互いに結合して芳香環または芳香族複素環を形成してもよく、Ｒ12およびＲ13は、それぞれ独立に水素原子または炭素数１〜６のアルキル基を表し、
Ａ1およびＡ2は各々独立に、−Ｏ−、−ＮＲ21−（Ｒ21は水素原子または置換基を表す。）、−Ｓ−および−ＣＯ−からなる群から選ばれる基を表し、Ｘは水素原子または置換基が結合していてもよい第１４〜１６族の非金属原子を表し、Ａｘは芳香族炭化水素環および芳香族複素環からなる群から選ばれる少なくとも一つの芳香環を有する、炭素数２〜３０の有機基を表し、Ａｙは水素原子、置換基を有していてもよい炭素数１〜６のアルキル基、または、芳香族炭化水素環および芳香族複素環からなる群から選ばれる少なくとも一つの芳香環を有する、炭素数２〜３０の有機基を表し、ＡｘおよびＡｙが有する芳香環は置換基を有していてもよく、ＡｘとＡｙは結合して、環を形成していてもよく、
Ｑ2は、水素原子、または、置換基を有していてもよい炭素数１〜６のアルキル基を表す。
【００３４】
一般式（Ｉ）で表される化合物の各置換基の定義および好ましい範囲については、特開２０１２−２１０６８号公報に記載の化合物（Ａ）に関するＤ1、Ｄ2、Ｇ1、Ｇ2、Ｌ1、Ｌ2、Ｒ1、Ｒ2、Ｒ3、Ｒ4、Ｘ1、Ｙ1、Ｑ1、Ｑ2に関する記載をそれぞれＤ1、Ｄ2、Ｇ1、Ｇ2、Ｌ1、Ｌ2、Ｒ1、Ｒ2、Ｒ3、Ｒ4、Ｘ1、およびＹ1、Ｚ1、Ｚ2について参照できる。また、特開２００８−１０７７６７号公報に記載の一般式（Ｉ）で表される化合物についてのＡ1、Ａ2、およびＸに関する記載をそれぞれＡ1、Ａ2、およびＸについて参照できる。また、ＷＯ２０１３／０１８５２６に記載の一般式（Ｉ）で表される化合物についてのＡｘ、Ａｙ、Ｑ1に関する記載をそれぞれＡｘ、Ａｙ、Ｑ2について参照できる。また、Ｚ3については２０１２−２１０６８号公報に記載の化合物（Ａ）に関するＱ1に関する記載を参照できる。
【００３５】
特に、Ｌ1、Ｌ2で示される有機基としては、それぞれ、特に、−Ｄ3−Ｇ3−Ｓｐ−Ｐ3で表される基であることが好ましい。Ｄ3は、Ｄ1と同義である。Ｇ3は、単結合、炭素数６〜１２の２価の芳香環基もしくは複素環基、または炭素数５〜８の２価の脂環式炭化水素基を表し、上記脂環式炭化水素基に含まれるメチレン基は、−Ｏ−、−Ｓ−、−ＮＲ7−で置換されていてもよく、ここでＲ7は水素原子または炭素数１〜６のアルキル基を表す。Ｓｐは、単結合、−（ＣＨ2）n−、−（ＣＨ2）n−Ｏ−、−（ＣＨ2−Ｏ−）n−、−（ＣＨ2ＣＨ2−Ｏ−）m、−Ｏ−（ＣＨ2）n−、−Ｏ−（ＣＨ2）n−Ｏ−、−Ｏ−（ＣＨ2−Ｏ−）n−、−Ｏ−（ＣＨ2ＣＨ2−Ｏ−）m、−Ｃ（＝Ｏ）−Ｏ−（ＣＨ2）n−、−Ｃ（＝Ｏ）−Ｏ−（ＣＨ2）n−Ｏ−、−Ｃ（＝Ｏ）−Ｏ−（ＣＨ2−Ｏ−）n−、−Ｃ（＝Ｏ）−Ｏ−（ＣＨ2ＣＨ2−Ｏ−）m、−Ｃ（＝Ｏ）−Ｎ（Ｒ8）−（ＣＨ2）n−、−Ｃ（＝Ｏ）−Ｎ（Ｒ8）−（ＣＨ2）n−Ｏ−、−Ｃ（＝Ｏ）−Ｎ（Ｒ8）−（ＣＨ2−Ｏ−）n−、−Ｃ（＝Ｏ）−Ｎ（Ｒ8）−（ＣＨ2ＣＨ2−Ｏ−）mで表されるスペーサー基を表す。ここで、ｎは２〜１２の整数を表し、ｍは２〜６の整数を表し、Ｒ8は水素原子または炭素数１〜６のアルキル基を表す。Ｐ3は重合性基を示す。
【００３６】
重合性基は特に限定されないが、ラジカル重合またはカチオン重合可能な重合性基が好ましい。ラジカル重合性基としては、一般に知られているラジカル重合性基を用いることができ、好適なものとして、アクリロイル基またはメタアクリロイル基を挙げることができる。この場合、重合速度はアクリロイル基が一般的に速いことが知られており、生産性向上の観点からアクリロイル基が好ましいが、メタアクリロイル基も高複屈折性液晶の重合性基として同様に使用することができる。カチオン重合性基としては、一般に知られているカチオン重合性を用いることができ、具体的には、脂環式エーテル基、環状アセタール基、環状ラクトン基、環状チオエーテル基、スピロオルソエステル基、および、ビニルオキシ基などを挙げることができる。中でも、脂環式エーテル基またはビニルオキシ基が好適であり、エポキシ基、オキセタニル基、または、ビニルオキシ基が特に好ましい。
特に好ましい重合性基の例としては下記が挙げられる。
【００３７】
【化２】
2016158298.tif 000004
【００３８】
また、光学異方性層Ａに含まれる液晶化合物の他の好適態様としては、国際公開第２０１２／１４７９０４号に記載の重合性化合物も挙げられる。
【００３９】
光学異方性層Ａの形成方法は特に制限されず、公知の方法が挙げられる。
例えば、所定の基板（仮基板を含む）に、重合性基を有する液晶化合物を含む光学異方性層形成用組成物（以後、単に「組成物」とも称する）を塗布して塗膜を形成し、得られた塗膜に対して硬化処理（紫外線の照射（光照射処理）または加熱処理）を施すことにより、光学異方性層Ａを製造できる。なお、必要に応じて、後述する配向膜を用いてもよい。
上記組成物の塗布としては、公知の方法（例えば、ワイヤーバーコーティング法、押し出しコーティング法、ダイレクトグラビアコーティング法、リバースグラビアコーティング法、および、ダイコーティング法）により実施できる。
【００４０】
上記組成物には、上述した液晶化合物以外の成分が含まれていてもよい。
例えば、組成物には、重合開始剤が含まれていてもよい。使用される重合開始剤は、重合反応の形式に応じて選択され、例えば、熱重合開始剤、および、光重合開始剤が挙げられる。例えば、光重合開始剤の例には、α−カルボニル化合物、アシロインエーテル、α−炭化水素置換芳香族アシロイン化合物、多核キノン化合物、および、トリアリールイミダゾールダイマーとｐ−アミノフェニルケトンとの組み合わせなどが挙げられる。
重合開始剤の使用量は、組成物の全固形分に対して、０．０１〜２０質量％であることが好ましく、０．５〜５質量％であることがより好ましい。
【００４１】
また、組成物には、塗工膜の均一性、および、膜の強度の点から、重合性モノマーが含まれていてもよい。
重合性モノマーとしては、ラジカル重合性またはカチオン重合性の化合物が挙げられる。好ましくは、多官能性ラジカル重合性モノマーであり、上記の重合性基含有の液晶化合物と共重合性のものが好ましい。例えば、特開２００２−２９６４２３号公報中の段落［００１８］〜［００２０］に記載のものが挙げられる。
重合性モノマーの使用量は、液晶化合物の全質量に対して、１〜５０質量％であることが好ましく、２〜３０質量％であることがより好ましい。
【００４２】
また、組成物には、塗工膜の均一性、および、膜の強度の点から、界面活性剤が含まれていてもよい。
界面活性剤としては、従来公知の化合物が挙げられ、特にフッ素系化合物が好ましい。具体的には、例えば、特開２００１−３３０７２５号公報中の段落［００２８］〜［００５６］に記載の化合物、特願２００３−２９５２１２号明細書中の段落［００６９］〜［０１２６］に記載の化合物が挙げられる。
【００４３】
また、組成物には溶媒が含まれていてもよく、有機溶媒が好ましく用いられる。有機溶媒の例には、アミド（例、Ｎ，Ｎ−ジメチルホルムアミド）、スルホキシド（例、ジメチルスルホキシド）、ヘテロ環化合物（例、ピリジン）、炭化水素（例、ベンゼン、ヘキサン）、アルキルハライド（例、クロロホルム、ジクロロメタン）、エステル（例、酢酸メチル、酢酸エチル、酢酸ブチル）、ケトン（例、アセトン、メチルエチルケトン）、エーテル（例、テトラヒドロフラン、１，２−ジメトキシエタン）が含まれる。アルキルハライドおよびケトンが好ましい。２種類以上の有機溶媒を併用してもよい。
【００４４】
また、組成物には、垂直配向促進剤、および、水平配向促進剤などの各種配向剤が含まれていてもよい。
さらに、組成物には、上記成分以外に、密着改良剤、可塑剤、または、ポリマーなどが含まれていてもよい。
【００４５】
＜光学異方性層Ｂ＞
光学異方性層Ｂは、波長５５０ｎｍにおける厚み方向のレターデーションＲｔｈＢが０より小さく、後述する式（Ｂ−１）〜式（Ｂ−３）の関係を満たす光学異方性層である。なお、光学異方性層Ｂは、いわゆるネガティブＡプレートに該当することが好ましい。
【００４６】
光学異方性層Ｂの波長５５０ｎｍにおける厚み方向のレターデーションＲｔｈＢは、０より小さい。いわゆる、負のＲｔｈを示す。
ＲｔｈＢの値は負であればよいが、画像表示装置の表示性能（特に、視野角特性）がより優れる点で、−８０ｎｍ以上０ｎｍ未満が好ましく、−５０〜−５ｎｍがより好ましい。
【００４７】
光学異方性層Ｂは、以下の式（Ｂ−１）〜（Ｂ−３）の関係を満たす。
式（Ｂ−１）    １．０８≦ＲｅＢ（４５０）／ＲｅＢ（５５０）≦１．３０
式（Ｂ−２）    ０．９０≦ＲｅＢ（６５０）／ＲｅＢ（５５０）≦０．９７
式（Ｂ−３）    ０＜ＲｅＢ（５５０）≦５０ｎｍ
ＲｅＢ（４５０）、ＲｅＢ（５５０）、および、ＲｅＢ（６５０）は、それぞれ波長４５０ｎｍ、波長５５０ｎｍ、および、波長６５０ｎｍにおける光学異方性層Ｂの面内レターデーションの値を表す。
【００４８】
なかでも、本発明の効果がより優れる点で、光学異方性層Ｂは、式（Ｂ−１−１）を満たすことが好ましく、式（Ｂ−１−２）を満たすことがより好ましい。
式（Ｂ−１−１）    １．１０≦ＲｅＢ（４５０）／ＲｅＢ（５５０）≦１．３０
式（Ｂ−１−２）    １．１２≦ＲｅＢ（４５０）／ＲｅＢ（５５０）≦１．３０
また、本発明の効果がより優れる点で、光学異方性層Ｂは、式（Ｂ−２−１）を満たすことが好ましく、式（Ｂ−２−２）を満たすことがより好ましい。
式（Ｂ−２−１）    ０．９０≦ＲｅＢ（６５０）／ＲｅＢ（５５０）≦０．９６
式（Ｂ−２−２）    ０．９０≦ＲｅＢ（６５０）／ＲｅＢ（５５０）≦０．９５
また、本発明の効果がより優れる点で、光学異方性層Ｂは、式（Ｂ−３−１）を満たすことが好ましく、式（Ｂ−３−２）を満たすことがより好ましい。
式（Ｂ−３−１）    ５≦ＲｅＢ（５５０）≦５０ｎｍ
式（Ｂ−３−２）    １０≦ＲｅＢ（５５０）≦５０ｎｍ
【００４９】
光学異方性層Ｂの厚みは特に制限されないが、薄型化の点から、０．０５〜１０μｍが好ましく、０．１〜５μｍがより好ましい。
なお、上記厚みは平均厚みを意図し、光学異方性層Ｂの任意の５点の厚みを測定し、それらを算術平均したものである。
【００５０】
光学異方性層Ｂを構成する材料は、液晶化合物が挙げられる。液晶化合物の例示としては、上述の通りである。
なかでも、光学異方性層Ｂにおいては、ディスコティック液晶化合物が含まれ、そのディスコティック液晶化合物の円盤面がフィルム面（光学異方性層面）に対して実質的に垂直であることが好ましい。言い換えれば、光学異方性層Ｂとしては、画像表示装置の表示性能がより優れる点で、実質的に垂直配向したディスコティック液晶化合物を含む層であることが好ましい。
また、上述した光学異方性層Ａと同様に、光学異方性層Ｂは、光学特性の温度変化および／または湿度変化を小さくできることから、反応性基（好ましくは、重合性基）を有する液晶化合物（棒状液晶化合物またはディスコティック液晶化合物）を用いて形成することがより好ましい。つまり、光学異方性層Ｂは、重合性液晶化合物（重合性基を有する棒状液晶化合物またはディスコティック液晶化合物）が重合によって固定されて形成された層であることが好ましい。
層の製造手順は、上記光学異方性層Ａと同様である。
【００５１】
＜任意の層＞
位相差フィルムには、上述した光学異方性層Ａおよび光学異方性層Ｂ以外の他の層が含まれていてもよい。
例えば、図２に示すように、位相差フィルム１００には、後段の光学異方性層Ｃ（１６）が含まれていてもよい。なお、図２においては、光学異方性層Ｃ（１６）が図面上最も下側に配置されているが、その配置位置は特に制限されず、光学異方性層Ａ（１２）と光学異方性層Ｂ（１４）との間、または、光学異方性層Ａ（１２）の光学異方性層Ｂ（１４）側とは反対側の表面上であってもよい。
【００５２】
（光学異方性層Ｃ）
光学異方性層Ｃは、波長５５０ｎｍにおける厚み方向のレターデーションＲｔｈＣが０より小さい。いわゆる、負のＲｔｈを示す。
ＲｔｈＣの値は負であればよいが、画像表示装置の表示性能（特に、視野角特性）がより優れる点で、−１５０ｎｍ以上０ｎｍ未満が好ましく、−１００〜−２０ｎｍがより好ましい。
【００５３】
光学異方性層Ｃは、波長５５０ｎｍにおける面内レターデーションＲｅＣ（５５０）が以下の式（Ｃ−１）の関係を満たす。
式（Ｃ−１）    ０≦ＲｅＣ（５５０）≦１０ｎｍ
なかでも、本発明の効果がより優れる点で、以下の式（Ｃ−２）の関係を満たすことが好ましい。
式（Ｃ−２）    ０≦ＲｅＣ（５５０）≦５ｎｍ
【００５４】
光学異方性層Ｃの厚みは特に制限されないが、薄型化の点から、０．０５〜１０μｍが好ましく、０．１〜５μｍがより好ましい。
なお、上記厚みは平均厚みを意図し、光学異方性層Ｃの任意の５点の厚みを測定し、それらを算術平均したものである。
【００５５】
光学異方性層Ｃは、液晶化合物を含む組成物から形成されることが好ましい。液晶化合物の定義は、上述した通りである。
また、上述した光学異方性層Ａと同様に、光学異方性層Ｃは、光学特性の温度変化および／または湿度変化を小さくできることから、反応性基（好ましくは、重合性基）を有する液晶化合物（棒状液晶化合物またはディスコティック液晶化合物）を用いて形成することがより好ましい。つまり、光学異方性層Ｃは、重合性液晶化合物（重合性基を有する棒状液晶化合物またはディスコティック液晶化合物）が重合によって固定されて形成された層であることが好ましい。
層の製造手順は、上記光学異方性層Ａと同様である。
【００５６】
（その他の層）
例えば、位相差フィルムには、液晶化合物の配向方向を規定する機能を有する配向膜が含まれていてもよい。
配向膜は、一般的にはポリマーを主成分とする。配向膜用ポリマー材料としては、多数の文献に記載があり、多数の市販品を入手することができる。利用されるポリマー材料は、ポリビニルアルコールまたはポリイミド、および、その誘導体が好ましい。特に、変性または未変性のポリビニルアルコールが好ましい。本発明に使用可能な配向膜については、ＷＯ０１／８８５７４Ａ１号公報の４３頁２４行〜４９頁８行、または、特許第３９０７７３５号公報の段落［００７１］〜［００９５］に記載の変性ポリビニルアルコールを参照することができる。なお、配向膜には、通常、公知のラビング処理が施される。つまり、配向膜は、通常、ラビング処理されたラビング配向膜であることが好ましい。
配向膜の厚みは特に制限されないが、０．０１〜１０μｍであることが好ましく、０．０１〜１μｍであることがより好ましく、０．０１〜０．８μｍであることがさらに好ましい。
また、各層の間の密着性担保のために、各層の間に粘着層または接着層を配置してもよい。
【００５７】
＜位相差フィルム＞
上述した光学異方性層Ａおよび光学異方性層Ｂを含む位相差フィルムは、式（Ｘ−１）および式（Ｘ−２）の関係を満たす。
式（Ｘ−１）    ０．７９≦ＲｅＸ（４５０）／ＲｅＸ（５５０）≦０．８５
式（Ｘ−２）    １．０２≦ＲｅＸ（６５０）／ＲｅＸ（５５０）≦１．３０
なお、ＲｅＸ（４５０）、ＲｅＸ（５５０）、および、ＲｅＸ（６５０）は、それぞれ波長４５０ｎｍ、波長５５０ｎｍ、および、波長６５０ｎｍにおける位相差フィルムの面内レターデーションの値を表す。
【００５８】
なかでも、本発明の効果がより優れる点で、位相差フィルムは式（Ｘ−１−１）を満たすことが好ましく、式（Ｘ−１−２）を満たすことがより好ましい。
式（Ｘ−１−１）    ０．８０≦ＲｅＸ（４５０）／ＲｅＸ（５５０）≦０．８４
式（Ｘ−１−２）    ０．８１≦ＲｅＸ（４５０）／ＲｅＸ（５５０）≦０．８３
【００５９】
なかでも、本発明の効果がより優れる点で、位相差フィルムは式（Ｘ−２−１）を満たすことが好ましく、式（Ｘ−２−２）を満たすことがより好ましい。
式（Ｘ−２−１）    １．０２≦ＲｅＸ（６５０）／ＲｅＸ（５５０）≦１．２７
式（Ｘ−２−２）    １．０２≦ＲｅＸ（６５０）／ＲｅＸ（５５０）≦１．２４
【００６０】
上記式（Ｘ−１）および式（Ｘ−２）で表されるように、位相差フィルムの特徴としては、まず、位相差フィルムの面内レターデーションは、ＲｅＸ（４５０）＜ＲｅＸ（５５０）＜ＲｅＸ（６５０）の関係を有する。つまり、位相差フィルムは、面内レターデーションについては逆波長分散性を示す。
【００６１】
位相差フィルム中において、光学異方性層Ａの遅相軸（遅相軸方向）と光学異方性層Ｂの遅相軸（遅相軸方向）とのなす角は９０°±１０°であり、本発明の効果がより優れる点で、９０°±８°が好ましく、９０°±５°がより好ましい。
【００６２】
位相差フィルムの波長５５０ｎｍにおける厚み方向のレターデーションは特に制限されないが、本発明の効果がより優れる点で、−８０〜１００ｎｍが好ましく、−４０〜８０ｎｍがより好ましい。
【００６３】
また、位相差フィルム中において、光学異方性層Ａの波長５５０ｎｍにおける面内レターデーションＲｅＡ（５５０）と、光学異方性層Ｂの波長５５０ｎｍにおける面内レターデーションＲｅＢ（５５０）との差（ＲｅＡ（５５０）−ＲｅＢ（５５０））は、本発明の効果がより優れる点で、１１０〜１７０ｎｍであることが好ましく、１２０〜１６０ｎｍであることがより好ましい。
【００６４】
＜円偏光フィルム＞
本発明の円偏光フィルムは、上述した位相差フィルムおよび偏光層を有する。
より具体的には、図３に示すように、円偏光フィルム２０は、位相差フィルム１０と、偏光層２２とを有する。なお、図３においては、位相差フィルム１０中において、偏光層２２側から光学異方性層Ａ（１２）、および、光学異方性層Ｂ（１４）の順で各光学異方性層が配置されているが、光学異方性層の配置順はこの構成に限定されない。例えば、偏光層側から光学異方性層Ｂ、および、光学異方性層Ａがこの順で配置されていてもよい。
また、光学異方性層Ａの遅相軸（遅相軸方向）と、偏光層の吸収軸（吸収軸方向）とのなす角は４５°±１０°であり、本発明の効果がより優れる点で、４５°±８°が好ましく、４５°±５°がより好ましい。
位相差フィルムの構成は、上述の通りである。
以下、偏光層について詳述する。
【００６５】
（偏光層）
偏光層（偏光膜）は、自然光を特定の直線偏光に変換する機能を有するいわゆる直線偏光子（直線偏光層）であればよい。偏光層としては、特に限定されないが、吸収型偏光子（吸収型偏光層）を利用することができる。
偏光層の種類は特に制限はなく、通常用いられている偏光層を利用することができ、例えば、ヨウ素系偏光膜、二色性染料（二色性有機染料）を利用した染料系偏光膜、および、ポリエン系偏光膜のいずれも用いることができる。ヨウ素系偏光膜、および、染料系偏光膜は、一般に、ポリビニルアルコールにヨウ素または二色性染料を吸着させ、延伸することで作製される。
偏光層の膜厚は特に制限されないが、薄型化の点から、５０μｍ以下が好ましく、３０μｍ以下がより好ましく、２０μｍ以下がさらに好ましい。また、偏光層の膜厚は、通常１μｍ以上で、５μｍ以上であることが好ましい。
【００６６】
（透明保護フィルム）
本発明の円偏光フィルムは、さらに、透明保護フィルムを有していてもよい。より具体的には、図４に示すように、円偏光フィルム２００は、位相差フィルム１０と、偏光層２２と、透明保護フィルム２４とを有する。なお、図４に示すように、透明保護フィルム２４は、偏光層２２の位相差フィルム１０側とは反対側の表面上に配置されることが好ましい。
透明保護フィルムの種類は特に制限されず、例えば、いわゆる透明樹脂支持体またはハードコート層であっても、透明樹脂支持体とハードコート層との積層体であってもよく、透明樹脂支持体およびハードコート層を含む積層体であることが好ましい。
透明樹脂支持体としては、公知の透明樹脂支持体を使用することができる。透明樹脂支持体を形成する材料としては、例えば、トリアセチルセルロースに代表されるセルロース系ポリマー、熱可塑性ノルボルネン系樹脂（日本ゼオン（株）製のゼオネックス、ゼオノア、ＪＳＲ（株）製のアートン等）、アクリル系樹脂、または、ポリエステル系樹脂を使用することができる。
透明保護フィルムは、粘着層または接着層を介して偏光層に貼り合わされていてもよい。
【００６７】
円偏光フィルムには、上記位相差フィルム、偏光層、透明保護フィルム以外の他の層が含まれていてもよい。例えば、機能層がさらに含まれていてもよい。
機能層としては、反射防止層、および、防眩層などが挙げられる。これらは公知の層材料が使用される。なお、これらの層は、複数層が積層してもよい。
【００６８】
円偏光フィルムの厚み（全体厚み）は特に制限されないが、１００μｍ以下が好ましく、装置のより一層の薄型化の点からは、８０μｍ以下が好ましい。下限は特に制限されないが、通常、２０μｍ以上の場合が多い。
上記厚みは平均厚みを意図し、円偏光フィルムの任意の５点の厚みを測定し、それらを算術平均したものである。
【００６９】
円偏光フィルムは、種々の用途に適用することができるが、なかでも、反射防止板として好適に用いることができる。つまり、本発明の画像表示装置は、画像表示パネルと、画像表示パネル上に、反射防止層として本発明の円偏光フィルムとを有する。なお、円偏光フィルムは、画像表示パネルの視認側に配置される。
画像表示装置における画像表示パネルは特に限定されず、例えば、液晶層を含む液晶表示パネルであっても、有機ＥＬ層を含む有機ＥＬパネル（有機ＥＬ表示パネル）であっても、プラズマディスプレイパネルであってもよい。
例えば、有機ＥＬ表示装置の光取り出し面側に本発明の円偏光フィルムからなる反射防止板を用けることができる。この場合、有機ＥＬ表示装置は、円偏光フィルムと有機ＥＬパネル（有機ＥＬ素子）とを含み、視認側から偏光層、位相差フィルム、有機ＥＬパネルがこの順で配置される。
この態様の場合、外光は偏光層によって直線偏光となり、次に位相差フィルムを通過することで、円偏光となる。これが有機ＥＬパネルの金属電極等にて反射された際に円偏光状態が反転し、再び位相差フィルムを通過した際に、入射時から９０°傾いた直線偏光となり、偏光層に到達して吸収される。結果として、外光の影響を抑制することができる。
なお、反射防止板の製造の際は、例えば、位相差フィルムと偏光層とが、それぞれ長尺の状態で連続的に積層される工程を含むことが好ましい。長尺の反射防止板は、用いられる画像表示装置の画面の大きさに合わせて裁断される。
【実施例】
【００７０】
以下に実施例と比較例を挙げて本発明の特徴をさらに具体的に説明する。以下の実施例に示す材料、使用量、割合、処理内容、処理手順等は、本発明の趣旨を逸脱しない限り適宜変更することができる。したがって、本発明の範囲は以下に示す具体例により限定的に解釈されるべきものではない。【００７１】
［実施例１］
＜逆波長分散性光学異方性層（Ｘ）の作製＞
（配向膜Ａの形成）
長尺状のセルロースアシレートフィルム（ＴＤ８０ＵＬ、富士フイルム社製）を、温度６０℃の誘電式加熱ロールを通過させ、セルロースアシレートフィルム表面温度を４０℃に昇温した。その後、セルロースアシレートフィルムのバンド面に下記に示す組成のアルカリ溶液を、バーコーターを用いて塗布量１４ｍｌ／ｍ2で塗布した。次に、１１０℃に加熱した（株）ノリタケカンパニーリミテド製のスチーム式遠赤外ヒーターの下に、アルカリ溶液を塗布したセルロースアシレートフィルムを１０秒間搬送した。続いて、同じくバーコーターを用いて、得られたセルロースアシレートフィルム上に純水を３ｍｌ／ｍ2塗布した。次いで、得られたセルロースアシレートフィルムに対して、ファウンテンコーターによる水洗とエアナイフによる水切りを３回繰り返した。その後、得られたセルロースアシレートフィルムを７０℃の乾燥ゾーンに１０秒間搬送して乾燥し、アルカリ鹸化処理したセルロースアシレートフィルムを作製した。【００７２】
アルカリ溶液組成
──────────────────────────────────
水酸化カリウム                                        ４．７質量部
水                                                  １５．８質量部
イソプロパノール                                    ６３．７質量部
界面活性剤ＳＦ−１：Ｃ14Ｈ29Ｏ（ＣＨ2ＣＨ2Ｏ）20Ｈ      １．０質量部
プロピレングリコール                                １４．８質量部──────────────────────────────────【００７３】
セルロースアシレートフィルムのアルカリ鹸化処理を行った面に、下記組成の配向膜Ａ塗布液を＃１４のワイヤーバーで連続的に塗布した。次に、配向膜Ａ塗布液が塗布されたセルロースアシレートフィルムを６０℃の温風で６０秒、更に１００℃の温風で１２０秒乾燥して、配向膜Ａを得た。【００７４】
配向膜Ａ塗布液の組成
――――――――――――――――――――――――――――――――――
下記ポリビニルアルコール−１                              １０質量部
水                                                      ３７１質量部
メタノール                                              １１９質量部
グルタルアルデヒド（架橋剤）                            ０．５質量部
クエン酸エステル（三協化学（株）製）                ０．１７５質量部
――――――――――――――――――――――――――――――――――【００７５】
ポリビニルアルコール−１
【化３】
2016158298.tif 000005
【００７６】
（光学異方性層Ｘの形成）
上記作製した配向膜Ａに連続的にラビング処理を施した。このとき、長尺状のフィルムの長手方向と搬送方向は平行であり、フィルム長手方向とラビングローラーの回転軸とのなす角度を４５°とした（フィルム幅方向を０°、フィルム長手方向を９０°とし、配向膜Ａ側から観察してフィルム幅方向を基準に時計回り方向を正の値で表すと、ラビングローラーの回転軸は４５°）。【００７７】
下記の組成の逆波長分散性液晶化合物を含む光学異方性層Ｘ塗布液を上記作製した配向膜Ａ上に塗布した。なお、フィルムの搬送速度は２６ｍ／ｍｉｎとした。次に、塗布液の溶媒の乾燥および液晶化合物の配向熟成のために、光学異方性層Ｘ塗布液が塗布されたフィルムを１００℃の温風で６０秒間加熱した。その後、得られたフィルムに６０℃にて３００ｍＪ／ｃｍ2のＵＶ（紫外線）照射を行い、液晶化合物の配向を固定化し、光学異方性層Ｘを作製した。
光学異方性層Ｘの厚みは１．８μｍであった。液晶化合物のフィルム面に対する平均傾斜角は０°であり、液晶化合物がフィルム面に対して、水平に配向していることを確認した。また、遅相軸の角度はラビングローラーの回転軸と直交で、フィルム幅方向を０°（フィルム長手方向を９０°）とすると、１３５°であった。なお、セルロースアシレートフィルムと配向膜Ａは密着しており、光学異方性層Ｘは配向膜Ａから剥離することができた。【００７８】
光学異方性層Ｘ塗布液の組成
――――――――――――――――――――――――――――――――――
逆波長分散性液晶化合物−１                              １００質量部
光重合開始剤（イルガキュア９０７、ＢＡＳＦ製）          ３．０質量部
含フッ素化合物（Ｆ−１）                                ０．２質量部
含フッ素化合物（Ｆ−２）                                ０．４質量部
メチルエチルケトン                                      ４１４質量部
――――――――――――――――――――――――――――――――――【００７９】
逆波長分散性液晶化合物−１
【化４】
2016158298.tif 000006
【００８０】
含フッ素化合物（Ｆ−１）
【化５】
2016158298.tif 000007
【００８１】
含フッ素化合物（Ｆ−２）
【化６】
2016158298.tif 000008
【００８２】
＜順波長分散性光学異方性層（Ｗ）の作製＞
上記と同様にして、長尺状のセルロースアシレートフィルム（ＴＤ８０ＵＬ、富士フイルム社製）上に配向膜Ａを作製し、配向膜Ａに連続的にラビング処理を施した。このとき、長尺状のフィルムの長手方向と搬送方向は平行であり、フィルム長手方向とラビングローラーの回転軸とのなす角度を１３５°とした（フィルム幅方向を０°、フィルム長手方向を９０°とし、配向膜Ａ側から観察してフィルム幅方向を基準に時計回り方向を正の値で表すと、ラビングローラーの回転軸は１３５°）。【００８３】
下記の組成のディスコティック液晶（順波長分散性）化合物を含む光学異方性層Ｗ塗布液を上記作製した配向膜Ａ上に塗布した。なお、フィルムの搬送速度は２６ｍ／ｍｉｎとした。次に、塗布液の溶媒の乾燥およびディスコティック液晶化合物の配向熟成のために、光学異方性層Ｗ塗布液が塗布されたフィルムを１２０℃の温風で９０秒間加熱した。その後、得られたフィルムに８０℃にて３００ｍＪ／ｃｍ2のＵＶ（紫外線）照射を行い、液晶化合物の配向を固定化し、光学異方性層Ｗを作製した。
光学異方性層Ｗの厚みは０．５μｍであった。ディスコティック液晶化合物の円盤面のフィルム面に対する平均傾斜角は９０°であり、ディスコティック液晶化合物がフィルム面に対して、垂直に配向していることを確認した。また、遅相軸の角度はラビングローラーの回転軸と直交で、フィルム幅方向を０°（フィルム長手方向を９０°）とすると、４５°であった。なお、セルロースアシレートフィルムと配向膜Ａは密着しており、光学異方性層Ｗは配向膜Ａから剥離することができた。【００８４】
光学異方性層Ｗ塗布液の組成
――――――――――――――――――――――――――――――――――
下記のディスコティック液晶化合物                          ９１質量部
エチレンオキサイド変性トリメチロールプロパントリアクリレート
（Ｖ＃３６０、大阪有機化学（株）製）    ５質量部
光重合開始剤（イルガキュアー９０７、ＢＡＳＦ製）            ３質量部
増感剤（カヤキュアーＤＥＴＸ、日本化薬（株）製）            １質量部
下記のピリジニウム塩                                    ０．５質量部
含フッ素化合物（Ｆ−１）                                ０．２質量部
含フッ素化合物（Ｆ−３）                                ０．１質量部
メチルエチルケトン                                      ５５２質量部
――――――――――――――――――――――――――――――――――【００８５】
ディスコティック液晶化合物
【化７】
2016158298.tif 000009
【００８６】
ピリジニウム塩
【化８】
2016158298.tif 000010
【００８７】
含フッ素化合物（Ｆ−３）
【化９】
2016158298.tif 000011
【００８８】
＜偏光板の作製＞
下記の組成物をミキシングタンクに投入し攪拌して、各成分を溶解し、コア層セルロースアシレートドープ１を調製した。
--------------------------------------------------------------------
アセチル置換度２．８８のセルロースアセテート            １００質量部
エステルオリゴマー（化合物１−１）                        １０質量部
耐久性改良剤（化合物１−２）                                ４質量部
紫外線吸収剤（化合物１−３）                                ３質量部
メチレンクロライド（第１溶媒）                          ４３８質量部
メタノール（第２溶媒）                                    ６５質量部
--------------------------------------------------------------------【００８９】
化合物１−１
【化１０】
2016158298.tif 000012
【００９０】
化合物１−２
【化１１】
2016158298.tif 000013
【００９１】
化合物１−３
【化１２】
2016158298.tif 000014
【００９２】
（外層セルロースアシレートドープ１の作製）
上記のコア層セルロースアシレートドープ１（９０質量部）に下記の組成のマット剤分散液１を１０質量部加え、外層セルロースアシレートドープ１を調製した。
--------------------------------------------------------------------
マット剤分散液１：
平均粒子サイズ２０ｎｍのシリカ粒子
（ＡＥＲＯＳＩＬ  Ｒ９７２、日本アエロジル（株）製）        ２質量部
メチレンクロライド（第１溶媒）                            ７６質量部
メタノール（第２溶媒）                                    １１質量部
コア層セルロースアシレートドープ１                          １質量部
--------------------------------------------------------------------【００９３】
（セルロースアシレートフィルムの作製）
コア層セルロースアシレートドープ１とその両側に外層セルロースアシレートドープ１とを３層同時に流延口から２０℃のドラム上に流延し、フィルムを作製した。フィルムの溶媒含有率が略２０質量％の状態でドラムからフィルムを剥ぎ取り、フィルムの幅方向の両端をテンタークリップで固定し、残留溶媒が３〜１５質量％の状態で、横方向に１．２倍延伸しつつ乾燥した。その後、得られたフィルムを熱処理装置のロール間に搬送することにより、厚み２５μｍのセルロースアシレートフィルムを作製し、偏光板保護膜０１とした。【００９４】
（ハードコート層の作製）
ハードコート層形成用の塗布液として、下記ハードコート用硬化性組成物１を調製した。【００９５】
【表１】
2016158298.tif 000015
【００９６】
ＵＶ開始剤１
【化１３】
2016158298.tif 000016
【００９７】
上記ハードコート用硬化性組成物１を、上記にて作製した偏光板保護膜０１の表面上へ塗布した。その後、ハードコート用硬化性組成物１が塗布された偏光板保護膜０１を１００℃で６０秒乾燥し、窒素０．１％以下の条件でＵＶ光を１．５ｋＷ、３００ｍＪ／ｃｍ２にて偏光板保護膜０１上のハードコート用硬化性組成物１に照射して硬化させ、厚み５μｍのハードコート層を有するハードコート層付偏光板保護膜０１を作製した。【００９８】
（偏光板の作製）
１）フィルムの鹸化
作製したハードコート層付偏光板保護膜０１を、３７℃に調温した４．５ｍｏｌ/Ｌの水酸化ナトリウム水溶液（鹸化液）に１分間浸漬した。その後、得られたフィルムを水洗し、次に、０．０５ｍｏｌ／Ｌの硫酸水溶液にフィルムを３０秒浸漬した後、更に水洗浴にフィルムを通した。そして、フィルムに対してエアナイフによる水切りを３回繰り返して、水を落とした後に、得られたフィルムを７０℃の乾燥ゾーンに１５秒間滞留させて乾燥し、鹸化処理したハードコート層付偏光板保護膜０１を作製した。
２）偏光層の作製
特開２００１−１４１９２６号公報の実施例１に従い、２対のニップロール間に周速差を与え、長手方向の延伸を行い、幅１３３０ｍｍおよび厚み１５μｍの偏光層１を作製した。
３）貼り合わせ
偏光層１と、鹸化処理したハードコート層付偏光板保護膜０１とを、ポリビニルアルコール（ＰＶＡ）（（株）クラレ製、ＰＶＡ−１１７Ｈ）３％水溶液を接着剤として、ロールツーロールで貼りあわせて片面保護膜付き偏光板０１を作製した。このとき、偏光板保護膜のセルロースアシレートフィルム側が、偏光層１側になるように貼り合わせた。【００９９】
＜偏光板、光学異方性層Ｘおよび光学異方性層Ｗの積層＞
上記作製した片面保護膜付き偏光板０１の偏光層１側（保護膜の無い側）に、感圧粘着層（厚み１０μｍ）を連続的に貼り合せた。続いて、上記作製したセルロースアシレートフィルム、配向膜Ａおよび光学異方性層Ｘを有するフィルムを、感圧接着層および光学異方性層Ｘが密着するように、連続的に貼り合せた。その後、得られたフィルムからセルロースアシレートフィルムおよび配向膜Ａを剥離し、次に、光学異方性層Ｘ上に感圧粘着層（厚み１０μｍ）を連続的に貼り合せた。続いて、上記作製したセルロースアシレートフィルム、配向膜Ａおよび光学異方性層Ｗを有するフィルムを、感圧接着層および光学異方性層Ｗが密着するように、連続的に貼り合せた。その後、得られたフィルムからセルロースアシレートフィルムおよび配向膜Ａを剥離した。このようにして、片面保護膜付き偏光板０１に、光学異方性層Ｘと光学異方性層Ｗとが、この順に積層された長尺状の円偏光フィルムを作製した。また、円偏光フィルムの幅方向を０°（長手方向を９０°）とすると、片面保護膜付き偏光板０１の保護膜側から見たとき、偏光層１の吸収軸は９０°、光学異方性層Ｘの遅相軸は１３５°、光学異方性層Ｗの遅相軸は４５°であった。【０１００】
［実施例２］
＜逆波長分散性光学異方性層（Ｙ）の作製＞
実施例１と同様にして、セルロースアシレートフィルム上に作製した配向膜Ａに連続的にラビング処理を施した。このとき、長尺状のフィルムの長手方向と搬送方向は平行であり、フィルム長手方向とラビングローラーの回転軸とのなす角度を４５°とした（フィルム幅方向を０°、フィルム長手方向を９０°とし、配向膜Ａ側から観察してフィルム幅方向を基準に時計回り方向を正の値で表すと、ラビングローラーの回転軸は４５°）。【０１０１】
下記の組成の逆波長分散性液晶化合物を含む光学異方性層Ｙ塗布液を上記作製した配向膜Ａ上に塗布した。なお、フィルムの搬送速度は２６ｍ／ｍｉｎとした。次に、塗布液の溶媒の乾燥および液晶化合物の配向熟成のために、光学異方性層Ｙ塗布液が塗布されたフィルムを１２０℃の温風で６０秒間加熱した。その後、得られたフィルムに７０℃にて３００ｍＪ／ｃｍ2のＵＶ（紫外線）照射を行い、液晶化合物の配向を固定化し、光学異方性層Ｙを作製した。
光学異方性層Ｙの厚みは１．６μｍであった。液晶化合物のフィルム面に対する平均傾斜角は０°であり、液晶化合物がフィルム面に対して、水平に配向していることを確認した。また、遅相軸の角度はラビングローラーの回転軸と直交で、フィルム幅方向を０°（フィルム長手方向を９０°）とすると、１３５°であった。なお、セルロースアシレートフィルムと配向膜Ａは密着しており、光学異方性層Ｙは配向膜Ａから剥離することができた。【０１０２】
光学異方性層Ｙ塗布液の組成
――――――――――――――――――――――――――――――――――
逆波長分散性液晶化合物−２                              １００質量部
光重合開始剤（イルガキュア８１９、ＢＡＳＦ製）          ３．０質量部
含フッ素化合物（Ｆ−１）                                ０．２質量部
含フッ素化合物（Ｆ−２）                                ０．４質量部
クロロホルム                                            ５８８質量部
――――――――――――――――――――――――――――――――――【０１０３】
逆波長分散性液晶化合物−２
【化１４】
2016158298.tif 000017
【０１０４】
＜順波長分散性光学異方性層（Ｗ’）の作製＞
上記実施例１の光学異方性層Ｗの作製において、厚みを０．２μｍにする以外は同様にして、光学異方性層Ｗ’を作製した。【０１０５】
＜偏光板、光学異方性層Ｙおよび光学異方性層Ｗ’の積層＞
上記実施例１と同様にして、片面保護膜付き偏光板０１に、光学異方性層Ｙと光学異方性層Ｗ’とが、この順に積層された長尺状の円偏光フィルムを作製した。また、円偏光フィルムの幅方向を０°（長手方向を９０°）とすると、片面保護膜付き偏光板０１の保護膜側から見たとき、偏光層１の吸収軸は９０°、光学異方性層Ｙの遅相軸は１３５°、光学異方性層Ｗ’の遅相軸は４５°であった。【０１０６】
［実施例３］
＜逆波長分散性光学異方性層（Ｚ）の作製＞
特開２０１２−１５０４７７の実施例４に記載の方法に従い、ポリカーボネート共重合体からなる逆波長分散性の光学異方性層Ｚを作製した。【０１０７】
＜順波長分散性光学異方性層（Ｗ’’）の作製＞
上記実施例１の光学異方性層Ｗの作製において、厚みを０．５８μｍにする以外は同様にして、光学異方性層Ｗ’’を作製した。【０１０８】
＜偏光板、光学異方性層Ｗ’’および光学異方性層Ｚの積層＞
上記実施例１と同様にして、片面保護膜付き偏光板０１を作製し、偏光層１側（保護膜の無い側）に、感圧粘着層（厚み１０μｍ）を連続的に貼り合せた。続いて、上記作製したセルロースアシレートフィルム、配向膜Ａおよび光学異方性層Ｗ’’を有するフィルムを、感圧接着層および光学異方性層Ｗ’’が密着するように、連続的に貼り合せた。その後、得られたフィルムからセルロースアシレートフィルムおよび配向膜Ａを剥離し、次に、光学異方性層Ｗ’’上に感圧粘着層（厚み１０μｍ）を連続的に貼り合せた。続いて、上記作製した光学異方性層Ｚを、感圧接着層に密着するように貼り合せた。なお、長尺状の偏光板と光学異方性層Ｗ’’の積層体および長尺状の光学異方性層Ｚは、それぞれ適当なサイズのシートに打ち抜き加工してから貼り合せた。
片面保護膜付き偏光板０１の保護膜側から見たとき、偏光層１の吸収軸は９０°とすると、光学異方性層Ｚの遅相軸は１３５°、光学異方性層Ｗ’’の遅相軸は４５°であった。【０１０９】
［実施例４］
＜光学異方性層（Ｐ）の作製＞
実施例１と同様にして、セルロースアシレートフィルム上に配向膜Ａを作製した。下記の組成の液晶化合物を含む光学異方性層Ｐ塗布液を、配向膜Ａ上に塗布した。なお、フィルムの搬送速度は２６ｍ／ｍｉｎとした。次に、塗布液の溶媒の乾燥および液晶化合物の配向熟成のために、光学異方性層Ｐ塗布液を塗布したフィルムを８０℃の温風で６０秒間加熱した。その後、得られたフィルムに６０℃にて３００ｍＪ／ｃｍ2のＵＶ（紫外線）照射を行い、液晶化合物の配向を固定化し、光学異方性層Ｐを作製した。
光学異方性層Ｐの厚みは０．５μｍであった。液晶化合物のフィルム面に対する平均傾斜角は９０°であり、液晶化合物がフィルム面に対して、垂直に配向していることを確認した。なお、セルロースアシレートフィルムと配向膜Ａは密着しており、光学異方性層Ｐは配向膜Ａから剥離することができた。【０１１０】
光学異方性層Ｐ塗布液の組成
――――――――――――――――――――――――――――――――――
棒状液晶化合物（Ｉ）                                      ８０質量部
棒状液晶化合物（ＩＩ）                                    ２０質量部
光重合開始剤（イルガキュアー９０７、ＢＡＳＦ製）            ３質量部
増感剤（カヤキュアーＤＥＴＸ、日本化薬（株）製）            １質量部
含フッ素化合物（Ｆ−４）                                ０．４質量部
上記のピリジニム塩                                          １質量部
メチルエチルケトン                                      ２７２質量部
――――――――――――――――――――――――――――――――――【０１１１】
棒状液晶化合物（Ｉ）
【化１５】
2016158298.tif 000018
【０１１２】
棒状液晶化合物（ＩＩ）
【化１６】
2016158298.tif 000019
【０１１３】
含フッ素化合物（Ｆ−４）
【化１７】
2016158298.tif 000020
【０１１４】
＜偏光板、光学異方性層Ｘ、光学異方性層Ｗおよび光学異方性層Ｐの積層＞
上記実施例１と同様にして、片面保護膜付き偏光板０１に、光学異方性層Ｘと光学異方性層Ｗとが、この順に積層された長尺状の偏光板を作製した。さらに、光学異方性層Ｗに、感圧粘着層（厚み１０μｍ）を連続的に貼り合せ、続いて、上記作製したセルロースアシレートフィルム、配向膜Ａおよび光学異方性層Ｐを有するフィルムを、感圧接着層および光学異方性層Ｐが密着するように、連続的に貼り合せた。その後、得られたフィルムから、セルロースアシレートフィルムおよび配向膜Ａを剥離した。このようにして、片面保護膜付き偏光板０１に、光学異方性層Ｘ、光学異方性層Ｗおよび光学異方性層Ｐが、この順に積層された長尺状の円偏光フィルムを作製した。また、円偏光フィルムの幅方向を０°（長手方向を９０°）とすると、片面保護膜付き偏光板０１の保護膜側から見たとき、偏光層１の吸収軸は９０°、光学異方性層Ｘの遅相軸は１３５°、光学異方性層Ｗの遅相軸は４５°であった。【０１１５】
［比較例１］
＜偏光板および光学異方性層Ｘ’の積層＞
上記実施例１の光学異方性層Ｘの作製において、厚みを１．４μｍにする以外は同様にして、光学異方性層Ｘ’を作製した。続いて、光学異方性層Ｗを含まない以外は、実施例１と同様にして、片面保護膜付き偏光板０１に、光学異方性層Ｘ’が積層された長尺状の円偏光フィルムを作製した。また、円偏光フィルムの幅方向を０°（長手方向を９０°）とすると、片面保護膜付き偏光板０１の保護膜側から見たとき、偏光層１の吸収軸は９０°、光学異方性層Ｘ’の遅相軸は１３５°であった。【０１１６】
［比較例２］
＜逆波長分散性光学異方性層（Ｘ’’）の作製＞
上記実施例１の光学異方性層Ｘの作製において、厚みを１．９μｍにする以外は同様にして、光学異方性層Ｘ’’を作製した。液晶化合物のフィルム面に対する平均傾斜角は０°であり、液晶化合物がフィルム面に対して、水平に配向していることを確認した。また、遅相軸の角度はラビングローラーの回転軸と直交で、フィルム幅方向を０°（フィルム長手方向を９０°）とすると、１３５°であった。なお、セルロースアシレートフィルムと配向膜Ａは密着しており、光学異方性層Ｘ’’は配向膜Ａから剥離することができた。【０１１７】
＜順波長分散性光学異方性層（Ｒ）の作製＞
実施例１と同様にして、セルロースアシレートフィルム上に作製した配向膜Ａに連続的にラビング処理を施した。このとき、長尺状のフィルムの長手方向と搬送方向は平行であり、フィルム長手方向とラビングローラーの回転軸とのなす角度を１３５°とした（フィルム幅方向を０°、フィルム長手方向を９０°とし、配向膜Ａ側から観察してフィルム幅方向を基準に時計回り方向を正の値で表すと、ラビングローラーの回転軸は１３５°）。【０１１８】
下記の組成の棒状液晶（順波長分散性）化合物を含む光学異方性層Ｒ塗布液を上記作製した配向膜Ａ上に塗布した。なお、フィルムの搬送速度は２６ｍ／ｍｉｎとした。次に、塗布液の溶媒の乾燥および液晶化合物の配向熟成のために、光学異方性層Ｒ塗布液が塗布されたフィルムを１３０℃の温風で９０秒間、続いて、８０℃の温風で６０秒間加熱した。その後、得られたフィルムに６０℃にて３００ｍＪ／ｃｍ2のＵＶ（紫外線）照射を行い、液晶化合物の配向を固定化し、光学異方性層Ｒを作製した。光学異方性層Ｒの厚みは０．４μｍであった。液晶化合物のフィルム面に対する平均傾斜角は０°であり、液晶化合物がフィルム面に対して、水平に配向していることを確認した。また、遅相軸の角度はラビングローラーの回転軸と直交で、フィルム幅方向を０°（フィルム長手方向を９０°）とすると、４５°であった。なお、セルロースアシレートフィルムと配向膜Ａは密着しており、光学異方性層Ｒは配向膜Ａから剥離することができた。【０１１９】
光学異方性層Ｒ塗布液の組成
――――――――――――――――――――――――――――――――――
棒状液晶化合物（Ｉ）                                      ８０質量部
棒状液晶化合物（ＩＩ）                                    ２０質量部
光重合開始剤（イルガキュアー９０７、ＢＡＳＦ製）            ３質量部
増感剤（カヤキュアーＤＥＴＸ、日本化薬（株）製）            １質量部
含フッ素化合物（Ｆ−１）                                ０．２質量部
含フッ素化合物（Ｆ−２）                                ０．４質量部
メチルエチルケトン                                      ２７２質量部
――――――――――――――――――――――――――――――――――【０１２０】
＜偏光板、光学異方性層Ｘ’’および光学異方性層Ｒの積層＞
上記実施例１と同様にして、片面保護膜付き偏光板０１に、光学異方性層Ｘ’’と光学異方性層Ｒとが、この順に積層された長尺状の円偏光フィルムを作製した。また、円偏光フィルムの幅方向を０°（長手方向を９０°）とすると、片面保護膜付き偏光板０１の保護膜側から見たとき、偏光層１の吸収軸は９０°、光学異方性層Ｘ’’の遅相軸は１３５°、光学異方性層Ｒの遅相軸は４５°であった。【０１２１】
［比較例３］
＜順波長分散性光学異方性層（ＲＨ）の作製＞
上記実施例１と同様にして、セルロースアシレートフィルム上に作製した配向膜Ａに連続的にラビング処理を施した。このとき、長尺状のフィルムの長手方向と搬送方向は平行であり、フィルム長手方向とラビングローラーの回転軸とのなす角度を４５°とした（フィルム幅方向を０°、フィルム長手方向を９０°とし、配向膜Ａ側から観察してフィルム幅方向を基準に時計回り方向を正の値で表すと、ラビングローラーの回転軸は４５°）。
上記比較例２の光学異方性層Ｒの作製において、厚みを２．０μｍにする以外は同様にして、光学異方性層ＲＨを作製した。液晶化合物のフィルム面に対する平均傾斜角は０°であり、液晶化合物がフィルム面に対して、水平に配向していることを確認した。また、遅相軸の角度はラビングローラーの回転軸と直交で、フィルム幅方向を０°（フィルム長手方向を９０°）とすると、１３５°であった。なお、セルロースアシレートフィルムと配向膜Ａは密着しており、光学異方性層ＲＨは配向膜Ａから剥離することができた。【０１２２】
＜順波長分散性光学異方性層（ＷＱ）の作製＞
上記実施例１と同様にして、セルロースアシレートフィルム上に作製した配向膜Ａに連続的にラビング処理を施した。このとき、長尺状のフィルムの長手方向と搬送方向は平行であり、フィルム長手方向とラビングローラーの回転軸とのなす角度を１３５°とした（フィルム幅方向を０°、フィルム長手方向を９０°とし、配向膜Ａ側から観察してフィルム幅方向を基準に時計回り方向を正の値で表すと、ラビングローラーの回転軸は１３５°）。
上記実施例１の光学異方性層Ｗの作製において、厚みを１．７μｍにする以外は同様にして、光学異方性層ＷＱを作製した。ディスコティック液晶化合物の円盤面のフィルム面に対する平均傾斜角は９０°であり、ディスコティック液晶化合物がフィルム面に対して、垂直に配向していることを確認した。また、遅相軸の角度はラビングローラーの回転軸と直交で、フィルム幅方向を０°（フィルム長手方向を９０°）とすると、４５°であった。なお、セルロースアシレートフィルムと配向膜Ａは密着しており、光学異方性層ＷＱは配向膜Ａから剥離することができた。【０１２３】
＜偏光板、光学異方性層ＲＨおよび光学異方性層ＷＱの積層＞
上記実施例１と同様にして、片面保護膜付き偏光板０１に、光学異方性層ＲＨと光学異方性層ＷＱとが、この順に積層された長尺状の円偏光フィルムを作製した。また、円偏光フィルムの幅方向を０°（長手方向を９０°）とすると、片面保護膜付き偏光板０１の保護膜側から見たとき、偏光層１の吸収軸は９０°、光学異方性層ＲＨの遅相軸は１３５°、光学異方性層ＷＱの遅相軸は４５°であった。【０１２４】
＜光学異方性層の位相差測定＞
上記実施例および比較例で作製した光学異方性層の各単層を、ガラス基板上に貼り合せた粘着剤に転写（セルロースアシレートフィルムと配向膜Ａとを剥離）して、位相差を測定した。また、光学異方性層積層体（位相差フィルム）の位相差測定に関しては、ガラス基板上に貼り合せた粘着剤に各光学異方性層を転写（セルロースアシレートフィルムと配向膜Ａとを剥離）して、さらに粘着剤を貼り合せ、その上に、所定の光学異方性層を転写（セルロースアシレートフィルムと配向膜Ａとを剥離）して、所定の光学異方性層が積層した光学異方性層積層体（位相差フィルム）を作製して位相差測定を行った。自動複屈折計（ＫＯＢＲＡ−２１ＡＤＨ、王子計測機器（株）社製）を用いて、光入射角度依存性を測定し、正面方向のレターデーション（面内レターデーション）および厚み方向のレターデーションを求めた。結果を表２に示す。【０１２５】
＜各種評価＞
＜有機ＥＬパネルへの実装及び表示性能の評価（その１）＞
有機ＥＬパネル搭載のＳＡＭＳＵＮＧ社製ＧＡＬＡＸＹ  Ｓ４を分解し、円偏光フィルムを剥離して、実施例および比較例の円偏光フィルムを感圧粘着剤を用いて貼合した。作製した有機ＥＬ表示装置について、明光下にて視認性および表示品位を評価した。正面および極角４５°から黒画像表示した画面を観察し、下記の基準で評価した。結果を表２に示す。
［正面色味］
Ａ：正面方向の色味が黒色、または、ごくわずかに着色（許容）
Ｂ：正面方向で着色があり、許容できない
［視野角依存性］
Ａ：正面と斜め方向で色味差が小さく、黒色に近い（許容）
Ｂ：正面と斜め方向で色味差が視認されるが、許容できる
Ｃ：正面と斜め方向の色味差は小さいが、色味付きが大きい（黒色でない）
Ｄ：正面と斜め方向で色味差が大きく、かつ、色味付きも大きく、許容できない
［ムラ］
Ａ：画面内でムラがほとんど視認されない（許容）
Ｂ：画面内でムラが視認される
Ｃ：画面内でムラが著しく視認され、許容できない【０１２６】
表２中の「ＲｅＸ（４５０）」、「ＲｅＸ（５５０）」、および、「ＲｅＸ（６５０）」は、それぞれ波長４５０ｎｍ、波長５５０ｎｍ、および、波長６５０ｎｍにおける位相差フィルムの面内レターデーションを表す。なお、「ＲｅＸ（５５０）」は、光学異方性層Ａの波長５５０ｎｍにおける面内レターデーションＲｅＡ（５５０）と、光学異方性層Ｂの波長５５０ｎｍにおける面内レターデーションＲｅＢ（５５０）との差にも該当する。
また、「ＲｔｈＸ（５５０）」は、位相差フィルムの波長５５０ｎｍにおける厚み方向のレターデーションに該当する。【０１２７】
【表２】
2016158298.tif 000021
【０１２８】
本発明の円偏光フィルムを有する有機ＥＬ表示装置は、正面方向および斜め方向でも優れた表示品位を有し、ムラのない優れた均一性を有していた。
一方、比較例の円偏光フィルムでは、正面方向の色味、斜め方向の色味、均一性の全てを満足する有機ＥＬ表示装置は得られなかった。
【符号の説明】
【０１２９】
１０，１００    位相差フィルム
１２    光学異方性層Ａ
１４    光学異方性層Ｂ
１６    光学異方性層Ｃ
２０，２００    円偏光フィルム
２２    偏光層
２４    透明保護フィルム
【図１】
2016158298.tif 000022
【図２】
2016158298.tif 000023
【図３】
2016158298.tif 000024
【図４】
2016158298.tif 000025
【国際調査報告】
2016158298.tif 000026
2016158298.tif 000027
2016158298.tif 000028
2016158298.tif 000029